(57)【要約】    【課題】  血液等の体液、消毒液、洗浄液等の液体吸収性とクッション性に優れた手術用シーツを提供する。    【解決手段】  セルロース繊維と吸水ポリマーとを構成材料とする手術用シーツであって、該セルロース繊維の坪量が１５０〜３５０ｇ／ｍ2であり、該吸水ポリマーの坪量が３０〜５０ｇ／ｍ2である手術用シーツ。    【選択図】  図１
2005328895.tif 000002
【特許請求の範囲】
【請求項１】
少なくともセルロース繊維と吸水ポリマーとを構成材料とする手術用シーツであって、該セルロース繊維の坪量が１５０〜３５０ｇ／ｍ2であり、該吸水ポリマーの坪量が３０〜５０ｇ／ｍ2である手術用シーツ。
【請求項２】
前記セルロース繊維と前記吸水ポリマーとを抱合する部材を有する請求項１記載の手術用シーツ。
【請求項３】
被使用者と接する側の表面に、液体透過性部材が配置されている請求項１又は２記載の手術用シーツ。
【請求項４】
被使用者と接する側と反対の表面に、液体不透過性部材が配置されている請求項１〜３の何れか１項記載の手術用シーツ。
【請求項５】
前記液体不透過性部材の端部が、前記液体透過性部材に巻き込まれていない請求項４記載の手術用シーツ。
【請求項６】
前記液体不透過性部材の端部が、前記液体透過性部材に巻き込まれている請求項４記載の手術用シーツ。
【請求項７】
吸水ポリマーがセルロース繊維層の間に存在する請求項１〜６の何れか１項記載の手術用シーツ。
【請求項８】
全体の厚さが２．５〜７ｍｍである請求項１〜７の何れか１項記載の手術用シーツ。
【請求項９】
厚さ変化量が１〜４ｍｍである請求項１〜８の何れか１項記載の手術用シーツ。
【請求項１０】
吸水量が５０〜８０ｇ／１００ｃｍ2である請求項１〜９の何れか１項記載の手術用シーツ。
【請求項１１】
生理食塩水液戻り量が０．２〜２ｇである請求項１〜１０の何れか１項記載の手術用シーツ。
【発明の詳細な説明】
【技術分野】
【０００１】
本発明は手術用シーツに関する。
【背景技術】
【０００２】
吸水性と防水性を有する使い捨てシートは既に知られており、汚れた際にすぐに捨てられるという簡便さがあり、医療用途においても、吸水性のある不織布や吸水性樹脂を使用した材料が提案されている。
【０００３】
特許文献１、２には、メディカル用材料として好適な、吸水性不織布層と、ポリオレフィン不織布層又はポリオレフィンフィルム層とから形成された不織布積層体が開示されている。また、特許文献３には、ポリアミノ酸又はその塩を含む吸水性樹脂を用いた血液吸収シートが開示されている。また、特許文献４には、少なくとも２枚の透光性不織布の間に顆粒の吸水剤を配設した吸水シート、及び該シートを所望の大きさ、形状にカットした医療用マットが開示されている。
【０００４】
一方、衛生用品やトイレ用シートなどに吸収性樹脂を用いることも行われている。特許文献５には、液透過性表面シートと液非透過性裏面シートとの間に、加圧下での特定吸水量を示す吸水性樹脂を用いた吸水性物品が開示されている。特許文献６には、臭気吸収材を添加した吸収層を設けた液体吸収シートが開示されている。また、特許文献７には、液透過性トップシートと液非透過性バックシートとの間に吸収体を配置した特定物性の吸収性物品が開示されている。また、特許文献８には、透水性不織布層部、不透水性膜部、第一、第二紙層部、吸水性層部を備え、前記不織布層部にお茶抽出残留廃液を含有させた衛生シーツが開示されている。
【特許文献１】特開２００３−２７３６０号公報
【特許文献２】特開２００３−３９６１２号公報
【特許文献３】特開２００２−２６３１３２号公報
【特許文献４】特開平１１−２２７０８５号公報
【特許文献５】特開２００３−１９２７３２号公報
【特許文献６】特開２００２−７８７３８号公報
【特許文献７】特開２０００−９３４５４号公報
【特許文献８】特開２０００−７００９７号公報
【発明の開示】
【発明が解決しようとする課題】
【０００５】
しかしながら、医療用途のシートの中でも、手術用のシーツは、液体吸収性に優れることに加え、手術時の血液等の体液、消毒液、洗浄液等によるベッドや床などへの汚染を防ぐことや、これらの液体と被使用者（患者）との長時間の接触による肌荒れ等を防ぐことが望まれる。この点で、前記特許文献１〜８の技術は、手術用シーツに適した構成を開示していない。
【０００６】
本発明は、血液等の体液、消毒液、洗浄液等の液体吸収性とクッション性に優れた手術用シーツを提供することを課題とする。
【課題を解決するための手段】
【０００７】
本発明は、少なくともセルロース繊維と吸水ポリマーとを構成材料とする手術用シーツであって、該セルロース繊維の坪量が１５０〜３５０ｇ／ｍ2であり、該吸水ポリマーの坪量が３０〜５０ｇ／ｍ2である手術用シーツに関する。
【発明の効果】
【０００８】
本発明によれば、血液等の体液、消毒液、洗浄液等の液体吸収性とクッション性に優れた手術用シーツが得られる。
【発明を実施するための最良の形態】
【０００９】
本発明の手術用シーツに用いられるセルロース繊維としては、パルプ、綿、麻、レーヨン、リヨセルなどがあるが、コスト、吸水性、クッション性の面からパルプが好ましい。吸収量、厚さの点から、本発明の手術用シーツにおける単位面積（１ｍ2）当たりのパルプ量は１５０〜３５０ｇ（坪量１５０〜３５０ｇ／ｍ2）が好ましく、更には１８０〜３２０ｇ（坪量１８０〜３２０ｇ／ｍ2）、特には２００〜２８０ｇ（坪量２００〜２８０ｇ／ｍ2）が好ましい。製造コストの面から、セルロース繊維の吸水量は、３〜２０ｇ水／ｇが好ましく、更には４〜１６ｇ水／ｇ、特には５〜１０ｇ水／ｇが好ましい。なお、この吸水量は、後述の実施例の吸水量の測定方法において、測定用のサンプルに代えて、層状のセルロース繊維（熱シールなし）を用いて測定されたものである。
【００１０】
また、本発明の手術用シーツに用いられる吸水ポリマーとしては、ポリアクリル酸塩架橋物やカルボキシメチルセルロース誘導体架橋物、ポリエチレンオキサイド架橋物などがあるが、各液体に対する吸収性能やコストの観点から、ポリアクリル酸塩架橋物が好ましい。液戻り性、コスト、加工性の観点から、本発明の手術用シーツにおける単位面積（１ｍ2）当たりの吸水ポリマーの量は２８〜５４ｇ（坪量２８〜５４ｇ／ｍ2）が好ましく、更には３２〜４８ｇ（坪量３２〜４８ｇ／ｍ2）、特には３４〜４５ｇ（坪量３４〜４５ｇ／ｍ2）が好ましい。製造コストの面から、吸水ポリマーの吸水量は、３０〜２００ｇ水／ｇが好ましく、更には４０〜１８０ｇ水／ｇ、特には５０〜１５０ｇ水／ｇが好ましい。また、吸水ポリマーの形状は、粉粒状、顆粒状、造粒物状、鱗片状、塊状、ビーズ状、繊維状、不定形状等、いずれでも良い。
【００１１】
手術等が行われる際には、吸水ポリマーの飛散がないことが好ましい。そのため、本発明の手術用シーツでは、吸水ポリマーをセルロース繊維に担持させたり、混入させたりして、固定することが好ましく、セルロース繊維の散布状態を一定に保つ観点から、吸水ポリマーをセルロース繊維層の間に存在させることが好ましく、特に、２層のセルロース繊維層の間に吸水ポリマーを存在させることが好ましい。このような吸水ポリマーとセルロース繊維の複合体は、液体吸収層を形成することができる。
【００１２】
本発明の手術用シーツでは、セルロース繊維と吸水ポリマーとを抱合する部材（以下、抱合部材という）を有することが好ましい。この抱合部材は、セルロース繊維と吸水ポリマーとを包囲して一体的に維持する手段である。抱合部材の材料は、紙、不織布、織物、編み物など、液体透過性、親水性を有するもので、かつ液体吸収層で使用する素材が漏れない程度に目の細かいものであれば何でも良いが、加工性、コストの面から紙が好ましい。セルロース繊維と吸水ポリマーを含む層を包み込むように配置することにより、液体吸収層の素材が漏れにくくなる。このような抱合部材は、１つの部材からなるものでも、複数の部材からなるものでも、いずれでも良い。
【００１３】
本発明の手術用シーツは、被使用者（施術対象者）と接する側の表面に、液体透過性部材を有することが好ましい。液体透過性部材は、紙、不織布、織物、編み物など、親水性を有するものであれば何でも良いが、手術用シーツの製造のしやすさ、コストなどの面から不織布が好ましい。不織布としては、スパンレース不織布、スパンボンド不織布、サクション不織布、サーマルボンド不織布、メルトブローン不織布などがあり、強度の面から、親水処理したＰＰ（ポリプロピレン）スパンボンド不織布が好ましい。また、ＰＰ（ポリプロピレン）サーマルボンド不織布も好ましい。
【００１４】
また、本発明の手術用シーツは、被使用者（施術対象者）と接する側と反対の表面に、液体不透過性部材を有することが好ましい。液体不透過性部材は、プラスチック、ゴム、金属など、水を通さない物であれば何でも良いが、手術用シーツの製造のしやすさの面から、形状はフィルム状が好ましく、更には安全性、コストなどの面から、ポリエチレン製フィルムが好ましい。液体不透過性部材は、水などの液体及び湿気を通さない働きをする。このような液体不透過性部材の製造方法としては、無延伸法（薄く溶出させたフィルムをそのまま冷却成形する方法）と、延伸法（溶出したフィルムを縦方向もしくは縦横方向に引っ張りながら冷却成形する方法）とがある。無延伸法でポリエチレン樹脂を成形したフィルムは、風合い、製造の簡便さ、コストなどの面から好ましい。
【００１５】
液体不透過性部材と液体透過性部材とは、それぞれ異なる表面に配置され、液体透過性部材が配置された面から液体が吸収され、液体不透過性部材により液体のしみ出しを防止する。液体不透過性部材と液体透過性部材とを有する場合、液体不透過性部材の端部が液体透過性部材に巻き込まれていない構造でも、液体不透過性部材の端部が前記液体透過性部材に巻き込まれている構造でも何れでもよい。液体不透過性部材の端部が液体透過性部材に巻き込まれている構造であると、シーツ側部からの液体の漏れが低減できる点で好ましい。また、液体不透過性部材の端部が液体透過性部材に巻き込まれていない構造であると、手術用シーツの端まで吸水機能を発揮できる点で好ましい。
【００１６】
本発明の手術用シーツは、適度なクッション性、高吸収性能、被使用者の固定といった面から、全体の厚さが２．５〜７ｍｍであることが好ましく、更には３〜６ｍｍ、特には３．２〜５．５ｍｍが好ましい。また、吸水ポリマーとセルロース繊維からなる液体吸収層の厚さは、１．５〜６ｍｍが好ましく、更には２〜５ｍｍ、特には２．２〜４．５ｍｍが好ましい。その上で、全体の厚さが上記範囲となるように、抱合部材、液体透過性部材、液体不透過性部材の厚さを選定することが好ましい。なお、これらの厚さは、後述の実施例に記載した方法で測定されたものをいう。
【００１７】
本発明の手術用シーツは、適度なクッション性、高吸収性能、被使用者の固定の観点から、厚さ変化量が１〜４ｍｍであることが好ましく、特には１．２〜３．５ｍｍ、更には１．５ｍｍ〜３ｍｍが好ましい。なお、この厚さ変化量は、後述の実施例に記載した方法で測定されたものをいう。
【００１８】
厚さ変化量は手術用シーツの硬さを表す指標であり、厚さ変化量が小さくなるとシーツは硬くなる傾向にあり、一方、厚さ変化量が大きくなるとシーツは柔らかくなる傾向にある。このため、シーツの硬さ、クッション性、よれ防止、人体の固定しやすさなどを考慮して、厚さ変化量を調整することが好ましく、本発明では、このような観点から、上記厚さ変化量は上記範囲が好ましい。
【００１９】
本発明の手術用シーツは、例えば手術台全体を覆うような大きさでも良く、コスト面を考慮するとその半分を覆える大きさのものも良い。被使用者に使用した消毒液等を、より初期に吸収する、つまり液の垂れ込みや回り込みを防止し、被使用者と消毒液との接触時間や接触面積を少なくする目的では、更に小さいサイズの手術用シーツを使用し、被使用者の身体の隙間を埋めても良い。隙間を埋める使い方の場合にはこの効果の他に、被使用者の体位を固定する効果も得られる。上記したそれぞれの大きさの手術用シーツを、適宜組み合わせることによって、さらに効果的に消毒液等を吸収できる。
【００２０】
実使用上十分な液体吸収量とコストの面から、本発明の手術用シーツの吸水量は、５０〜８０ｇ／１００ｃｍ2が好ましく、更には５４〜７６ｇ／１００ｃｍ2、特には５８ｇ〜７４ｇ／１００ｃｍ2が好ましい。なお、この吸水量は、後述の実施例に記載した方法で測定されたものをいう。
【００２１】
患者の肌荒れを防ぐ効果、かつコストの面から、本発明の手術用シーツの生理食塩水液戻り量は０．２〜２ｇが好ましく、更には０．３〜１．４ｇ、特に０．４〜１ｇが好ましい。なお、この生理食塩水液戻り量は、後述の実施例に記載した方法で測定されたものをいう。
【００２２】
被使用者への皮膚への負担、手術用シーツの吸収性能の維持の面から、シーツのよれはない方が好ましい。本発明の手術用シーツでは、セルロース繊維量、吸水ポリマー量、および厚さを適切に選択することにより、手術シーツ使用中のよれを防止することができる。よれは、被使用者を動かした際などに発生する各構成部材間の横ずれのことを指し、よれが起こると、手術用シーツの吸収性能が不均一になったり、手術用シーツの表面がシワになり、それが被使用者の皮膚を圧迫し、血行障害などを起こす恐れがある。
【００２３】
図１（ａ）は、本発明の手術用シーツの平面概略図であり、一例として、大型のものでは、図１（ａ）中のＡが６００ｍｍ、Ｂが９００ｍｍ、Ｃが５５０ｍｍ、Ｄが８５０ｍｍのものが挙げられる。また、小型のものでは、Ａが６００ｍｍ、Ｂが９００ｍｍ、Ｃが５５０ｍｍ、Ｄが８５０ｍｍのものが挙げられる。Ｃ×Ｄの領域（点線内）は、セルロース繊維が存在する領域であり、更に当該領域内に吸水ポリマーが存在する。
【００２４】
また、図１（ｂ）、（ｃ）は、図１（ａ）のＡの断面概略図であり、図１（ｂ）では、ＰＰ（ポリプロピレン）サーマルボンド不織布からなる液体透過性部材１とＰＥ（ポリエチレン）フィルムからなる液体不透過性部材２とが異なる表面に配置されており、液体不透過性部材２の端部は、液体透過性部材１に巻き込まれていない。一方、図１（ｃ）では、液体不透過性部材２の端部は、液体透過性部材１に巻き込まれている。いずれのシーツでも、ポリアクリル酸塩等の吸水ポリマー５は、パルプからなるセルロース繊維層４、４’の間に挟持されて一体的な液体吸収層をなしている。この液体吸収層は、クレープ紙（ティッシュペーパー）からなる抱合部材３、３’により包囲され、一体的に維持されている。このシーツでは、全体の厚さが２．５〜７ｍｍである。なお、図示しないが、各構成材料間は、ホットメルト接着剤をカーテンスプレーやビードして固定することが好ましい。
【００２５】
セルロース繊維と吸水ポリマーとを外部に漏れにくくするため、複数からなる抱合部材、又は液体透過性部材と液体不透過性部材とは、ホットメルト接着剤で接着される。ホットメルト接着剤の材質としては、合成ゴム系、ポリウレタン系、ポリオレフィン系などがあるが、生産機への適合性やコストなどの面から合成ゴム系が好ましい。液体透過性部材の、液体不透過性部材側の面全体にホットメルト接着剤を塗布し、液体不透過性部材のみならず抱合部材とも接着することで、液体透過性部材がシーツに一体化され、シワや浮き上がりの発生を防止することができる。
【００２６】
以上説明した本発明の手術用シーツは、セルロース繊維と吸水ポリマーとを含む液体吸収層と、該液体吸収層の一方の面側に形成された液体透過層と、該液体透過層が形成された面とは反対の面側に形成された液体不透過層とを有し、１ｍ2あたりのセルロース繊維の量が１５０〜３５０ｇであり、且つ吸水ポリマーの量が３０〜５０ｇ／ｍ2である手術用シーツである。
【実施例】
【００２７】
＜評価方法＞
以下に、実施例及び比較例で評価した各物性の評価方法を示す。結果を表１に示す。なお、表１中、巻き込みの有無は、液体不透過性部材の端部が液体透過性部材に巻き込まれているかどうかを示すものであり、吸収層の厚さは、２つのセルロース繊維層と吸水ポリマーとの複合体である液体吸収層の厚さである。
【００２８】
（１）吸水量
手術用シーツを１５ｃｍ角に切断する。その後、液体透過性部材と液体不透過性部材をはずし、残りの部分を１０ｃｍ角に切断する。これを先のはずした部材ではさみ、測定用のサンプルとする（重量Ｗ11）。４辺を熱シール（シール幅５ｍｍ）した後に、大過剰の０．９重量％濃度の食塩水に浸漬して２０分放置する。その後、表面が鉛直方向と平行となる状態で一片を水平にして１０分放置し、その後重量（重量Ｗ12）を測定する。Ｗ12−Ｗ11を吸水量（ｇ／１００ｃｍ2）とする。
【００２９】
（２）厚さ
ミツトヨ製リニアゲージ（Ｎｏ．２０４６）を使用して測定する。これを厚さＴ1とする。
【００３０】
（３）厚さ変化量
直径４．８ｃｍ、厚さ１ｍｍのアクリル製の円板２枚に挟んだ手術用シーツの厚さＴ2（Ｔ2は円板２枚の厚さを引いた数値）を、ミツトヨ製リニアゲージ（Ｎｏ．２０４６）を使用して測定する。Ｔ2−Ｔ1を厚さ変化量（ｍｍ）とする。
【００３１】
（４）生理食塩水液戻り量
手術用シーツの中央に生理食塩水（０．９重量％濃度の食塩水）５０ｇを滴下する。１０分間放置後、生理食塩水を滴下した部分の上に、十分に吸液性のある紙（重量Ｗ21）と１０ｃｍ角３．５ｋｇの重りを乗せる。２分後、重りをはずし、紙の重量（Ｗ22）を測定する。Ｗ22−Ｗ21を生理食塩水液戻り量（ｇ）とする。
【００３２】
（５）よれ
手術用シーツの中央に水を５０ｇ滴下する。１０分放置後、１０ｃｍ角３．５ｋｇのおもりを乗せ、すぐにおもりを横に移動させる。その際の、手術用シーツのよれの状態を３段階で評価する。評価基準は、○：よれていない、△：少しよれている、×：大きくよれている、とした。
【００３３】
（６）吸水ポリマーの漏れ
手術用シーツの端部分に、着色した水を散布する。５分放置後、液透過性部材の表面に吸水ポリマーが存在するかどうかを３段階で評価する。評価基準は、○：存在していない、△：少し存在している、×：存在している、とした。
【００３４】
実施例１
セルロース繊維としてパルプ（坪量２４０ｇ／ｍ2、面積８５ｃｍ×５５ｃｍ）、吸水ポリマーとしてポリアクリル酸塩架橋物（坪量４０ｇ／ｍ2、面積８５ｃｍ×５２ｃｍ）、抱合部材１、２として紙（１の坪量２５ｇ／ｍ2、面積８５ｃｍ×５５ｃｍ、２の坪量１８ｇ／ｍ2、面積８５ｃｍ×６１ｃｍ）、液体透過性部材としてＰＰ（ポリプロピレン）サーマルボンド不織布（坪量２０ｇ／ｍ2、面積９０ｃｍ×６１ｃｍ）、液体不透過性部材としてポリエチレンフィルム（坪量１９ｇ／ｍ2、面積９０ｃｍ×６１ｃｍ）を使用し、一般的なシート製造装置を用いて、大きさが９０ｃｍ×６０ｃｍ、断面が図１（ｂ）のような手術用シーツを作製した。パルプ層１とパルプ層２の坪量、厚さはそれぞれ等量とした（以下、実施例、比較例でも同様）。
【００３５】
実施例２、３
材料の坪量を表１のように変更した以外は、実施例１と同様に手術用シーツを作製した。
【００３６】
実施例４
セルロース繊維としてパルプ（坪量２４０ｇ／ｍ2、面積４０ｃｍ×３０ｃｍ）、吸水ポリマーとしてポリアクリル酸塩架橋物（坪量４０ｇ／ｍ2、面積４０ｃｍ×２７ｃｍ）、抱合部材１、２として紙（１の坪量２５ｇ／ｍ2、面積４０ｃｍ×２９ｃｍ、２の坪量１８ｇ／ｍ2、面積４０ｃｍ×３６ｃｍ）、液体透過性部材としてＰＰ（ポリプロピレン）サーマルボンド不織布（坪量２０ｇ／ｍ2、面積４５ｃｍ×３０ｃｍ）、液体不透過性部材としてポリエチレンフィルム（坪量１９ｇ／ｍ2、面積４５ｃｍ×３６ｃｍ）を使用し、一般的なシート製造装置を用いて、大きさが４５ｃｍ×３０ｃｍ、断面が図２（ｂ）のような手術用シーツを作製した。
【００３７】
実施例５および６
材料の坪量を表１のように変更した以外は、実施例４と同様に手術用シーツを作製した。
【００３８】
比較例１〜４
材料の坪量を表１のように変更した以外は、実施例１と同様に手術用シーツを作製した。
【００３９】
比較例５〜８
材料の坪量を表１のように変更した以外は、実施例４と同様に手術用シーツを作製した。
【００４０】
比較例９、１０
材料の坪量を表１のように変更し、かつセルロース繊維と吸水ポリマーを含む層を、抱合部材２で包まず、抱合部材１と抱合部材３（坪量１８ｇ／ｍ2、面積８５ｃｍ×５５ｃｍ）とで挟むだけの構成にした以外は、実施例１と同様に手術用シーツを作製した。
【００４１】
【表１】
2005328895.tif 000003
【図面の簡単な説明】
【００４２】
【図１】本発明の手術用シーツの一例を示す概略図である。
【符号の説明】
【００４３】
１：液体透過性部材
２：液体不透過性部材
３、３’：抱合部材
４、４’：セルロース繊維層
５：吸水ポリマー
【図１】
2005328895.tif 000004